(57)【要約】【課題】  本発明の実施形態によれば、ホログラム記録媒体の寿命を把握することができ、ホログラム記録媒体の劣化を未然に防ぐことができるカートリッジを提供することができる。【解決手段】  筐体と、前記筐体の中に設けられたホログラム記録媒体と、前記筐体の表面に設けられ、かつ前記ホログラム記録媒体一の材料を含むポリマー層と、を備えることを特徴とする。【選択図】図１
2012027963.tif 000002
【特許請求の範囲】
【請求項１】
筐体と、
前記筐体の中に設けられたホログラム記録媒体と、
前記筐体の表面に設けられ、かつ前記ホログラム記録媒体の材料を含むポリマー層と、
を備えることを特徴とするカートリッジ。
【請求項２】
前記ポリマー層上に設けられた保護層と、
をさらに備えていることを特徴とする請求項１に記載のカートリッジ。
【請求項３】
前記筐体の表面と前記ポリマー層との間に反射層がさらに設けられていることを特徴とする請求項２に記載のカートリッジ。
【請求項４】
前記筐体の表面にさらに指標部が設けられていることを特徴とする請求項１に記載のカートリッジ。
【請求項５】
前記ポリマー層の厚さが一様でないことを特徴とする請求項１乃至請求項４に記載のカートリッジ。
【発明の詳細な説明】
【技術分野】
【０００１】
本発明の実施形態は、カートリッジに関する。
【背景技術】
【０００２】
高密度画像等の容量の大きなデータを記録することが可能な記録装置として光情報記録再生装置がある。光記録媒体に記録する情報量を高容量化することが望まれている。このような高容量の光情報記録を実現するためにホログラム記録再生装置が提案されている。
【０００３】
ホログラム記録媒体に用いられる材料の中にフォトポリマーと呼ばれるものがある。フォトポリマーは、例えばラジカル重合性モノマー、熱可塑性バインダー樹脂、光ラジカル重合開始剤、又は増感色素を主成分とするラジカル重合性モノマーが知られている。ホログラム記録媒体は、例えば三次元架橋材料中に重合性モノマーを分散させている。
【０００４】
ホログラム記録媒体の応用例として病院又は企業の重要なデータを長期間（例えば、５０年以上）に渡り保存することが考えられる。
【先行技術文献】
【特許文献】
【０００５】
【特許文献１】特開２００７−１０２８９８号公報
【発明の概要】
【発明が解決しようとする課題】
【０００６】
しかしながら、ホログラム記録媒体の寿命を把握することは難しい。また、それに伴ってホログラム記録媒体の劣化を未然に防ぐことは難しい。
【０００７】
そこで本発明は、ホログラム記録媒体の寿命を把握することができ、ホログラム記録媒体の劣化を未然に防ぐことができるカートリッジを提供することを目的とする。
【課題を解決するための手段】
【０００８】
本発明の一態様に係るカートリッジは、筐体と、前記筐体の中に設けられたホログラム記録媒体と、前記筐体の表面に設けられ、かつ前記ホログラム記録媒体の材料を含むポリマー層と、を備えていることを特徴とする。
【図面の簡単な説明】
【０００９】
【図１】本発明の第１の実施形態に係るカートリッジを示す図。
【図２】第１の実施形態に係るラベルを示す図。
【図３】ホログラム記録媒体の温度と記録寿命の関係を示す図。
【図４】第１の変形例を示す図。
【図５】第２の変形例を示す図。
【図６】第３の変形例を示す図。
【図７】第３の変形例を示す図。
【図８】ポリマー層の経過時間と透過率の関係を示す図。
【発明を実施するための形態】
【００１０】
以下図面を参照して、本発明の各実施形態を説明する。同じ符号が付されているものは同様のものを示す。なお、図面は模式的または概念的なものであり、各部分の厚みと幅との関係、部分間の大きさの比係数などは、必ずしも現実のものと同一とは限らない。また、同じ部分を表す場合であっても、図面により互いの寸法や比係数が異なって表される場合もある。
（第１の実施形態）
【００１１】
図１は、第１の実施形態に係るホログラム記録再生用カートリッジ１０（以下、カートリッジという）を示す図である。
【００１２】
カートリッジ１０は、筐体１５と、筐体１５内部に設けられたホログラム記録媒体５と、筐体１５の表面に設けられたラベル２０を備える。ラベル２０は、筐体１５からラベル２０の表面が露出していれば筐体２０に埋め込まれていてもよい。ラベル２０は、筐体を貫通していない。
【００１３】
筐体１５は、図１に示すように直方体形状でもよいし、円柱形状でもよい。筐体１５は、遮光性に優れていることが好ましい。筐体１５の材料には、例えばプラスチック材料を用いることができる。プラスチック材料とは、例えばポリプロピレン樹脂又はポリエチレン樹脂等を示す。
【００１４】
ホログラム記録媒体５は、図１に示すようにディスク形状でもよいし、クーポン形状でもよい。ホログラム記録媒体５は、重合性モノマーと重合開始剤が三次元的な架橋構造に取り込まれたマトリクスを含む。ホログラム記録媒体５は、三次元架橋材料、重合性モノマー、及び重合開始剤を混ぜることで形成される。三次元架橋材料が重合性モノマーと重合開始剤を三次元的な架橋構造に取り込みマトリクスとなる。ホログラム記録媒体５の膜厚は、０．１ｍｍ以上２．０ｍｍ以下であることが好ましい。
【００１５】
三次元架橋材料は、ホログラム記録媒体５の構造を構築するために用いられる。三次元架橋材料は、重合反応によって三次元的に架橋し硬化する。重合反応の例としては、エポキシ化合物のカチオン重合、ビニルエーテルのカチオン重合、エポキシ−アミン重合、エポキシ−酸無水物重合、エポキシ−メルカプタン重合等がある。
【００１６】
三次元架橋材料には、例えばエポキシ化合物を用いることができる。エポキシ化合物としては、１，４−ブタンジオールジグリシジルエーテル、１，６−ヘキサンジオールジグリシジルエーテル、１，８−オクタンジオールジグリシジルエーテル、ジエチレングリコールジグリシジルエーテル、ポリエチレングリコールジグリシジルエーテル、ポリプロピレングリコールジグリシジルエーテル、ネオペンチルグリコールジグリシジルエーテル、ジエポキシオクタン、レゾルシノールジグリシジルエーテル、ビスフェノールＡのジグリシジルエーテル、ビスフェノールＦのジグリシジルエーテル、３，４−エポキシシクロヘキセニルメチル−３’，４’−エポキシシクロヘキセンカルボキシレート、およびエポキシプロポキシプロピル末端のポリジメチルシロキサンなどが挙げられる。これらは単独で用いてもよいし、２種以上組み合わせて用いてもよい。
【００１７】
三次元架橋材料に対して、硬化剤を加えてもよい。硬化剤には、アミン類、フェノール類、有機酸無水物、及びアミド類を用いることができる。具体的には、エチレンジアミン、ジエチレントリアミン、トリエチレンテトラミン、テトラエチレンペンタミン、ペンタエチレンヘキサミン、ヘキサメチレンジアミン、メンセンジアミン、イソフォロンジアミン、ビス（４−アミノ−３−メチルジシクロヘキシル）メタン、ビス（アミノメチル）シクロヘキサン、Ｎ−アミノエチルピペラジン、ｍ−キシリレンジアミン、１，３−ジアミノプロパン、１，４−ジアミノブタン、トリメチルヘキサメチレンジアミン、イミノビスプロピルアミン、ビス（ヘキサメチレン）トリアミン、１，３，６−トリスアミノメチルヘキサン、ジメチルアミノプロピルアミン、アミノエチルエタノールアミン、トリ（メチルアミノ）ヘキサン、ｍ−フェニレンジアミン、ｐ−フェニレンジアミン、ジアミノジフェニルメタン、ジアミノジフェニルスルホン、３，３’−ジエチル−４，４’−ジアミノジフェニルメタン、無水マレイン酸、無水コハク酸、テトラヒドロ無水フタル酸、メチルテトラヒドロ無水フタル酸、無水メチルナジック酸、ヘキサヒドロ無水フタル酸、メチルヘキサヒドロフタル酸、メチルシクロヘキセンテトラカルボン酸無水物、無水フタル酸、無水トリメリット酸、無水ベンゾフェノンテトラカルボン酸、ドデセニルこはく酸無水物、エチレングリコールビス（アンヒドロトリメリテート）、フェノールノボラック樹脂、クレゾールノボラック樹脂、ポリビニルフェノール、テルペンフェノール樹脂、およびポリアミド樹脂などが挙げられる。
【００１８】
また、硬化剤に加えて更に硬化触媒を加えてもよい。硬化触媒としては、例えば塩基性の、３級アミン類、有機ホスフィン化合物、イミダゾール化合物、及びその誘導体等を用いることができる。具体的には、トリエタノールアミン、ピペリジン、Ｎ，Ｎ’−ジメチルピペラジン、１，４−ジアザジシクロ（２，２，２）オクタン（トリエチレンジアミン）、ピリジン、ピコリン、ジメチルシクロヘキシルアミン、ジメチルヘキシルアミン、ベンジルジメチルアミン、２−（ジメチルアミノメチル）フェノール、２，４，６−トリス（ジメチルアミノメチル）フェノール、１，８−ジアザビシクロ［５，４，０］ウンデカ−７−エン（ＤＢＵ）またはそのフェノール塩、トリメチルホスフィン、トリエチルホスフィン、トリブチルホスフィン、トリフェニルホスフィン、トリ（ｐ−メチルフェニル）ホスフィン、２−メチルイミダゾール、２，４−ジメチルイミダゾール、２−エチル−４−メチルイミダゾール、２−フェニルイミダゾール、２−フェニル−４−メチルイミダゾール、２−ヘプタイミダゾールなどが挙げられる。潜在性触媒である、三フッ化ホウ素アミン錯体、ジシアンジアミド、有機酸ヒドラジド、ジアミノマレオニトリルおよびその誘導体、メラミンおよびその誘導体、アミンイミドなどを用いてもよい。活性水素を有する化合物、たとえばフェノール類やサリチル酸などを加えて、硬化を促進することもできる。また、酸発生触媒とエポキシを作用させてエポキシ化合物のホモカチオン重合を用いてもよい。
【００１９】
重合性モノマーは、互いに反応し合うことでポリマーとなる。ホログラム記録媒体５に例えば２本のレーザーが交わるように照射されると、この交点で干渉が起こり、干渉縞が形成される。この干渉縞に適合するように重合開始剤を介して重合性モノマー同士が互いに反応し合う。その結果、ポリマーの疎密のパターンが形成される。ポリマーの屈折率は重合性モノマーに従う。すなわち、重合性モノマーの屈折率とマトリクスの屈折率が異なると、それが屈折率のパターンとなって屈折率変調された干渉縞に反映されることになる。ホログラム記録媒体５に情報が記録されたことになる。重合性モノマーは、ラジカル重合可能なエチレン性不飽和結合を少なくとも１つ有する化合物であり、例えば不飽和カルボン酸、不飽和カルボン酸エステル、不飽和カルボン酸アミド、ビニル化合物などが挙げられる。具体的には、アクリル酸、アクリル酸メチル、アクリル酸エチル、アクリル酸プロピル、アクリル酸ブチル、アクリル酸イソブチル、アクリル酸２−エチルヘキシル、アクリル酸オクチル、ラウリルアクリレート、ステアリルアクリレート、シクロヘキシルアクリレート、ビシクロペンテニルアクリレート、アクリル酸フェニル、２，４，６−トリブロモフェニルアクリレート、イソボルニルアクリレート、アクリル酸アダマンチル、メタクリル酸、メタクリル酸メチル、メタクリル酸プロピル、メタクリル酸ブチル、メタクリル酸フェニル、フェノキシエチルアクリレート、クロロフェニルアクリレート、メタクリル酸アダマンチル、イソボルニルメタクリレート、Ｎ−メチルアクリルアミド、Ｎ，Ｎ−ジメチルアクリルアミド、Ｎ，Ｎ−メチレンビスアクリルアミド、アクリロイルモルホリン、ビニルピリジン、スチレン、ブロモスチレン、クロロスチレン、トリブロモフェニルアクリレート、トリクロロフェニルアクリレート、トリブロモフェニルメタクリレート、トリクロロフェニルメタクリレート、ビニルベンゾエート、３，５−ジクロロビニルベンゾエート、ビニルナフタレン、ビニルナフトエート、ナフチルメタクリレート、ナフチルアクリレート、Ｎ−フェニルメタクリルアミド、Ｎ−フェニルアクリルアミド、Ｎ−ビニルピロリジノン、Ｎ−ビニルカルバゾール、１−ビニルイミダゾール、ビシクロペンテニルアクリレート、１，６−ヘキサンジオールジアクリレート、ペンタエリスリトールトリアクリレート、ペンタエリスリトールテトラアクリレート、ジペンタエリスリトールヘキサアクリレート、ジエチレングリコールジアクリレート、ポリエチレングリコールジアクリレート、ポリエチレングリコールジメタクリレート、トリプロピレングリコールジアクリレート、プロピレングリコールトリメタクリレート、ジアリルフタレート、トリアリルトリメリテート等を用いることができる。重合性モノマーは、ホログラム記録媒体５に対して１重量％以上５０重量％以下含まれていることが好ましく、２重量％以上３０重量％以下含まれていることがより好ましい。重合性モノマーがホログラム記録媒体５に対して１重量％以上含まれていれば、ホログラム記録媒体５は十分な屈折率を有する。重合性モノマーが５０重量％以下含まれていれば、ホログラム記録媒体５の体積収縮が小さくなる。このため、ホログラム記録媒体５の再生時に良好な解像度を得ることができる。
【００２０】
重合開始剤は、重合性モノマーの反応を開始させるために用いる。重合開始剤は、ホログラム記録媒体５に照射される光の波長に応じて選択する。重合開始剤としては、例えば、ベンゾインエーテル、ベンジルケタール、ベンジル、アセトフェノン誘導体、アミノアセトフェノン類、ベンゾフェノン誘導体、アシルホスフィンオキサイド類、トリアジン類、イミダゾール誘導体、有機アジド化合物、チタノセン類、有機過酸化物、およびチオキサントン誘導体などが挙げられる。具体的には、ベンジル、ベンゾイン、ベンゾインエチルエーテル、ベンゾインイソプロピルエーテル、ベンゾインブチルエーテル、ベンゾインイソブチルエーテル、１−ヒドロキシシクロヘキシルフェニルケトン、ベンジルメチルケタール、ベンジルエチルケタール、ベンジルメトキシエチルエーテル、２，２’−ジエチルアセトフェノン、２，２’−ジプロピルアセトフェノン、２−ヒドロキシ−２−メチルプロピオフェノン、ｐ−ｔｅｒｔ−ブチルトリクロロアセトフェノン、チオキサントン、１−クロロチオキサントン、２−クロロチオキサントン、２−メチルチオキサントン、２−イソプロピルチオキサントン、３，３’，４，４’−テトラ（ｔ−ブチルパーオキシカルボニル）ベンゾフェノン、２，４，６−トリス（トリクロロメチル）−１，３，５−トリアジン、２−（ｐ−メトキシフェニル）−４，６−ビス（トリクロロメチル）−１，３，５−トリアジン、２−［（ｐ−メトキシフェニル）エチレン］−４，６−ビス（トリクロロメチル）−１，３，５−トリアジン、ジフェニル−（２，４，６−トリメチルベンゾイル）ホスフィンオキサイド、1-ヒドロキシ-シクロヘキシル-フェニル-ケトン、2-ベンジル-2-ジメチルアミノ-1-(4-モルフォリノフェニル)-ブタノン-1、2,2-ジメトキシ-1,2-ジフェニルエタン-1-オン、ビス(η5-2,4-シクロペンタジエン-1-イル)-ビス(2,6-ジフルオロ-3-(1H-ピロール-1-イル)-フェニル)チタニウム、ビス(2,4,6-トリメチルベンゾイル)-フェニルフォスフィンオキサイド、2-メチル-1[4-(メチルチオ)フェニル]-2-モリフォリノプロパン-1-オン、ビス(2,6-ジメトキシベンゾイル)-2,4,4-トリメチル-ペンチルフォスフィンオキサイドと2-ヒドロキシ-2-メチル-1-フェニル-プロパン-1-オンの混合物、ビス(2,6-ジメトキシベンゾイル)-2,4,4-トリメチル-ペンチルフォスフィンオキサイドと1-ヒドロキシ-シクロヘキシル-フェニル-ケトンの混合物、ビス(2,6-ジメトキシベンゾイル)-2,4,4-トリメチル-ペンチルフォスフィンオキサイドと1-ヒドロキシ-シクロヘキシル-フェニル-ケトンの混合物、1-ヒドロキシ-シクロヘキシル-フェニル-ケトンとベンゾフェノンの混合物、2-ヒドロキシ-2-メチル-1-フェニル-プロパン-1-オンと1-ヒドロキシ-シクロヘキシル-フェニル-ケトンの混合物、1-[4-(2-ヒドロキシエトキシ)-フェニル]-2-ヒドロキシ-2-メチル-1-プロパン-1-オン、ジ−ｔ−ブチルパーオキサイド、ジクミルパーオキサイド、ｔ−ブチルクミルパーオキサイド、ｔ−ブチルパーオキシアセテート、ｔ−ブチルパーオキシフタレート、ｔ−ブチルパーオキシベンゾエート、アセチルパーオキサイド、イソブチリルパーオキサイド、デカノイルパーオキサイド、ラウロイルパーオキサイド、ベンゾイルパーオキサイド、ｔ−ブチルハイドロパーオキサイド、クメンハイドロパーオキサイド、メチルエチルケトンパーオキサイド、およびシクロヘキサノンパーオキサイドなどが挙げられる。ホログラム記録媒体５に照射される光が青色レーザ光である場合、光ラジカル重合開始剤はビス(シクロペンタジエニル)ビス[２，６−ジフルオロ−３−（１−ピロール）フェニル]チタニウムのようなチタノセン化合物を用いることが好ましい。その他、必要に応じて、シアニン、メロシアニン、キサンテン、クマリン、エオシンなどの増感色素、シランカップリング剤、および可塑剤などを加えてもよい。
【００２１】
カートリッジ１０内のホログラム記録媒体５に光を照射するために、筐体１５の表面に筐体１５を開閉するためのシャッター２５を設けてもよい。シャッター２５は金属、プラスチック等からなる。
【００２２】
図２は、ラベル２０を示す図である。
【００２３】
ラベル２０は、ポリマー層５０を保護層４０と反射層６０で挟んだ構造である。ラベル２０は、反射層６０が筐体１５の表面と接するように設けられる。
【００２４】
保護層４０は可視光に対して透明である。保護層４０には、例えばプラスチック又はガラスを用いることができる。プラスチックとしては、例えばポリエチレンテレフタレート樹脂、ポリエチレン樹脂、ポリカーボネート樹脂等を用いることができる。保護層４０は、外部からの引っ掻きによる破損や、酸化や紫外光による劣化の速度を落とすことができる。プラスチックは、紫外領域の波長の光を吸収するので好ましい。
【００２５】
ポリマー層５０は、重合性モノマー、重合性モノマーが重合開始剤によってある程度反応したポリマー、及び反応せずに残った重合開始剤が三次元的な架橋構造に取り込まれたマトリクスを含む。ホログラム記録媒体５とポリマー層５０とは、重合性モノマーが光照射によって重合開始剤によって、ある程度反応してポリマー化している点が異なる。すなわち、ポリマー層５０を構成する材料とホログラム記録媒体５を構成する材料はほぼ同一であるといえる。つまり、ポリマー層５０は、ホログラム記録媒体５を構成する材料を含む。ポリマー層５０の膜厚は、１．５ｍｍ以上２．０ｍｍ以下が好ましい。
【００２６】
反射層６０は、ラベル２０に入射した光を反射させることでラベル２０を視認しやすくするために用いる。反射層６０には、例えば金属板、金属を蒸着した薄膜プラスチック、白色の紙を用いることができる。
【００２７】
保護層４０、反射層６０は、ラベル２０に用いなくてもよい。
【００２８】
次に、ポリマー層５０の製造方法について説明する。
【００２９】
三次元架橋材料、重合性モノマー、及び重合開始剤等を混合して溶液にする。この溶液をゲル状にして板状に硬化させる。硬化は、例えば、平坦な支持基板上にゲルを充填させることにより行う。他にも、硬化する方法としてロール・ツー・ロール法、印刷方法等がある。
【００３０】
次に、重合開始剤が反応を開始する波長の光を照射することで重合性モノマーと重合開始剤を反応させることでポリマー層５０を製造することができる。
【００３１】
その後、保護層４０や反射層６０は、ポリマー層５０に接着される。光照射は、保護層４０や反射層６０をポリマー層５０に接着したあとで行ってもよい。
【００３２】
次に、カートリッジ１０の動作原理について説明する。
【００３３】
カートリッジ１０内に設けられたホログラム記録媒体５は、月日が経つにつれて劣化する。
【００３４】
図３は、ホログラム記録媒体５の劣化試験を行った結果である。縦軸は、ホログラム記録媒体５の記録寿命（year）を示す。横軸はホログラム記録媒体５が保存される温度（℃）を示す。記録寿命とは、ホログラム記録媒体５に照射した光が再生光として取り出されたときの再生光の信号強度が初期状態の信号強度から８０％にまで低下する時間を示す。
【００３５】
６０℃、８０℃、１００℃のそれぞれの温度の逆数に対してプロット（アレニウスプロットという）し、その直線を外挿することで１５℃、２０℃、２５℃における記録寿命を求めた。
【００３６】
図３からわかるように、温度によってホログラム記録媒体５の寿命が大きく変化していることがわかる。
【００３７】
ホログラム記録媒体５は、ホログラム記録媒体５中の有機材料が劣化することで黄色に変色することが知られている。これを黄変という。黄変によってホログラム記録媒体５の光に対する透過率が減少し、再生光の信号強度が低下してしまう。従って、ある程度期間が経過した後で、ホログラム記録媒体５を再生しようとしても黄変によって劣化しているため再生ができない恐れがある。ホログラム記録媒体５は遮光性のある筐体１５内に設けられているので、ホログラム記録媒体５が黄変しているかどうかを判別するのは難しい。さらに、長期間保存していると記録寿命の変動が大きくなるため、より簡便にホログラム記録媒体５の状態を把握することが好ましい。つまり、実質的にホログラム記録媒体５が保存されている環境に即した記録寿命を適切にユーザーが把握することが好ましい。
【００３８】
筐体１５の表面に設けられたラベル２０のポリマー層５０は、筐体１５内に設けられたホログラム記録媒体５とほぼ同一の材料を用いている。このため、ラベル２０を視認するだけでホログラム記録媒体５の状態を把握することができる。ラベル２０は、ホログラム記録媒体５と異なって筐体１５の表面に設けられている。このため、ラベル２０のポリマー層５０は、筐体１５内のホログラム記録媒体５よりも早期に劣化する。従って、ユーザーは、ラベル２０を見ることで早い段階でカートリッジ１０の使用期限を認識することができる。
（変形例１）
【００３９】
図４は、カートリッジ１０の変形例を示す図である。第１の実施形態で説明したのとは、筐体１５の表面に指標部７０が設けられている点が異なる。指標部７０は、指標部７０の表面が筐体１５から露出していれば埋め込まれていてもよい。指標部７０には、例えばホログラム記録媒体５が黄変してしまって記録再生することができない状態の色を設けておく。指標部７０とラベル２０を見比べることで容易にホログラム記録媒体５の黄変の度合いを把握することができる。
（変形例２）
【００４０】
図５は、ラベル２０の変形例を示す図である。図５は、ラベル２０を積層方向に対して垂直な方向から眺めた図である。図５に示すようにラベル２０のポリマー層５０の厚さがラベル２０の一端から他端に向かって薄くなっている。一端から他端に向かってポリマー層５０の厚さが薄くなっている理由は以下の通りである。
【００４１】
ポリマー層５０が厚い場所では、光の透過率が減衰する。これは、吸収強度が大きくなるためである。一方でポリマー層５０が薄い場所では、光の透過率は増加する。このように、ポリマー層５０の膜厚が厚い場所と薄い場所を設けることで黄変の劣化度合いを段階的に把握することができる。ポリマー層５０の厚さは一端から他端に向かって薄くならなくとも、ポリマー層５０の厚さが一様でなければよい。
（変形例３）
【００４２】
図６は、カートリッジ１０の変形例を示す図である。第１の実施形態に係るカートリッジ１０では、筐体１５の面の中で表面積が大きな表面にラベル２０を設けた図を示した。図６のように表面積が小さな表面にラベル２０を設けてもよい。このようにすることで、カートリッジ１０を積み重ねた状態でも容易にラベル２０を視認することができる。また、図７に示すように、表面積が大きな表面と表面積が小さな表面の両方にラベル２０を設けてもよい。このようにすることで、２方向からラベル２０を視認することができる。
（実施例）
【００４３】
ポリマー層５０を作製した。
【００４４】
三次元架橋材料、重合性モノマー、及び重合開始剤等が混合して溶液を作製した。三次元架橋材料には、１，６−ヘキサンジオールジグリシジルエーテルを２．２８ｇ用いた。三次元架橋材料の硬化剤として、テトラエチレンペンタミンを０．６１ｇ用いた。重合性モノマーには、２―ビニルナフタレンを０．１５ｇ用いた。重合開始剤には、ビス(シクロペンタジエニル)ビス[２，６−ジフルオロ−３−（１−ピロール）フェニル]チタニウムを０．０１４ｇ用いた。これらを混合し、脱泡することにより溶液を得た。
【００４５】
この溶液を厚さ約１ｍｍの無修飾ガラス基材上に展開し、更にポリテトラフルオロエチレン（ＰＴＦＥ）シートのスペーサーをガラス機材上に配した。そして、これらの上に更にもう１枚の無修飾ガラス基材を用意し、溶液とスペーサーをこれら２枚の無修飾ガラス機材で挟み、固定した。ポリマー層５０の膜厚の変化で光の透過率がどのように変化するかを調べるために、スペーサーの膜厚は、０．２ｍｍ、０．５ｍｍ、１．０ｍｍ、１．５ｍｍとしてポリマー層５０を作製した。
【００４６】
その後、室温で４日間静置し、溶液を硬化させた。硬化させた溶液に対して波長が約４０５ｎｍのＬＥＤ（Ｌｉｇｈｔ  Ｅｍｉｔｔｉｎｇ  Ｄｉｏｄｅ）を約４時間照射することで重合性モノマーと重合開始剤を反応させてポリマー層５０を作製した。
【００４７】
図８は、スペーサーの膜厚を０．２ｍｍ、０．５ｍｍ、１．０ｍｍ、１．５ｍｍとして作製したポリマー層５０の透過率（％）と時間経過（ｈｒｓ）を示す図である。縦軸が透過率（％）を示す。横軸が時間経過（ｈｒｓ）を示す。
【００４８】
透過率は、波長が約４０５ｎｍのＬＥＤをポリマー層５０の照射することで測定した。
【００４９】
ポリマー層５０を７０℃の恒温槽に入れることで擬似的にポリマー層５０を劣化させた。時間が経過していくとともに全てのポリマー層５０において黄変が観測された。膜厚が厚くなると透過率が低下していることがわかった。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
５  …  ホログラム記録媒体、１０  …  ホログラム記録再生用カートリッジ（カートリッジ）、１５  …  筐体、２０  …  ラベル、２５  …  シャッター
【図１】
2012027963.tif 000003
【図２】
2012027963.tif 000004
【図３】
2012027963.tif 000005
【図４】
2012027963.tif 000006
【図５】
2012027963.tif 000007
【図６】
2012027963.tif 000008
【図７】
2012027963.tif 000009
【図８】
2012027963.tif 000010